【手続補正書】
【提出日】平成25年6月7日(2013.6.7)
【手続補正１】
【補正対象書類名】特許請求の範囲
【補正対象項目名】全文
【補正方法】変更
【補正の内容】
【特許請求の範囲】
【請求項１】
顔料としての二酸化チタンおよび多孔質の炭酸カルシウムと、水性樹脂とを含み、
該炭酸カルシウムのポロシティーが、０．５ｃｍ３／ｇ〜２．５ｃｍ３／ｇである、
水性塗料組成物。
【請求項２】
前記炭酸カルシウムの白色度が、９０％〜９９％である、請求項１に記載の水性塗料組成物。
【請求項３】
前記二酸化チタンが、ルチル型である、請求項１または２に記載の水性塗料組成物。
【請求項４】
前記二酸化チタンの吸油量が、２５ｇ／１００ｇ〜４０ｇ／１００ｇである、請求項１から３のいずれかに記載の水性塗料組成物。
【請求項５】
前記二酸化チタンおよび前記炭酸カルシウムの合計含有量が、顔料の全量に対して、８０容積％〜１００容積％である、請求項１から４のいずれかに記載の水性塗料組成物。
【請求項６】
前記二酸化チタンと炭酸カルシウムとの容積比が、二酸化チタン：炭酸カルシウム＝８０：２０〜５５：４５である、請求項１から５のいずれかに記載の水性塗料組成物。
【請求項７】
着色顔料をさらに含む、請求項１から６のいずれかに記載の水性塗料組成物。
【請求項８】
前記着色顔料の含有割合が、前記二酸化チタンの含有量に対して、０．５質量％以下である、請求項７に記載の水性塗料組成物。
【請求項９】
顔料体積濃度が、４０％〜７０％である、請求項１から８のいずれかに記載の水性塗料組成物。
【請求項１０】
波長５５０ｎｍにおける拡散反射率が９０％以上の塗膜を形成する、請求項１から９のいずれかに記載の水性塗料組成物。
【手続補正２】
【補正対象書類名】明細書
【補正対象項目名】００２１
【補正方法】変更
【補正の内容】
【００２１】
本発明の水性塗料組成物は、必要に応じて、任意の適切な着色顔料をさらに含み得る。着色顔料としては、例えば、黄鉛、黄色酸化鉄、酸化鉄、カーボンブラック等の無機顔料；アゾキレート系顔料、不溶性アゾ系顔料、縮合アゾ系顔料、フタロシアニン系顔料、インジゴ顔料、ペリノン系顔料、ペリレン系顔料、ジオキサン系顔料、キナクリドン系顔料、イソインドリノン系顔料、金属錯体顔料等が挙げられる。これらは、単独で、または２種以上組み合わせて用いてもよい。着色顔料の含有割合は、上記二酸化チタンの含有量に対して、好ましくは０．５質量％以下である。
【手続補正３】
【補正対象書類名】明細書
【補正対象項目名】００４２
【補正方法】変更
【補正の内容】
【００４２】
［実施例１］
（１）二酸化チタン（デュポン社製  Ｒ９３１；吸油量３６ｇ／１００ｇ、比重３．６）２７０ｇと分散樹脂（ＢＹＫ社製  ＢＹＫ１９０、固形分（ＮＶ）＝４０．０質量％、固形分比重１．２）２０ｇ、水道水２５０ｇ  炭酸カルシウム（ＯＭＹＡ社製  Ｏｍｙａｂｒｉｔｅ１３００Ｘ−ＯＭ；白色度９５％、ポロシティー１．８ｃｍ３／ｇ、比重２．７）１３５ｇを混合後、分散機（太平システム社製、卓上式ＳＧミル１５００ｗ型）にガラスビーズ３００ｇ入れて分散させて、白顔料分散ペーストを得た。
【手続補正４】
【補正対象書類名】明細書
【補正対象項目名】００４３
【補正方法】変更
【補正の内容】
【００４３】
（２）得られた白顔料分散ペースト６７５ｇにアクリルエマルション樹脂（昭和高分子社製  ポリゾール１５００；Ｔｇ＝−３５℃、固形分（ＮＶ）＝５２．５質量％、固形分比重１．２）３２０ｇと増粘剤（ローム・アンド・ハース社製  ＲＭ−２０２０ＮＰＲ）２０ｇとを混練し、その後、水道水２０ｇ加えることにより水性塗料組成物を得た。
得られた水性塗料組成物は、ＰＶＣ４５％、全顔料中の二酸化チタン含有量６０容積％、炭酸カルシウム含有量４０容積％（すなわち、容積比（二酸化チタン：炭酸カルシウム）は６０：４０）であった。
【手続補正５】
【補正対象書類名】明細書
【補正対象項目名】００４６
【補正方法】変更
【補正の内容】
【００４６】
［実施例４］
白顔料分散ペースト調製時における二酸化チタンの配合量を３４５ｇ、炭酸カルシウムの配合量を８５ｇ、水道水の量を２４０ｇに変更し、また、該調製時にタルク（松屋産業株式会社製  クラウンタルクＰＰ、比重２．７）３８ｇをさらに配合し、その結果、白顔料分散ペーストの量が７２８ｇとなり、該白顔料分散ペースト７２８ｇに加えるアクリルエマルション樹脂の量を１９８ｇ、水道水の量を８５ｇに変更したこと以外は、実施例１と同様の方法で水性塗料組成物を調製した。
得られた水性塗料組成物は、ＰＶＣ６０％、全顔料中の二酸化チタン含有量６７．５容積％、炭酸カルシウム含有量２２．５容積％（すなわち、容積比（二酸化チタン：炭酸カルシウム）は７５：２５）であった。
【手続補正６】
【補正対象書類名】明細書
【補正対象項目名】００４７
【補正方法】変更
【補正の内容】
【００４７】
［実施例５］
炭酸カルシウム（ＯＭＹＡ社製  Ｏｍｙａｂｒｉｔｅ１３００Ｘ−ＯＭ；白色度９５％、ポロシティー１．８ｃｍ３／ｇ、比重２．７）に代えて、炭酸カルシウム（白石カルシウム社製  ポアカルＮ；白色度９５％、ポロシティー１．１ｃｍ３／ｇ、比重２．７）を用いた以外は、実施例２と同様の方法で水性塗料組成物を調製した。
得られた水性塗料組成物は、ＰＶＣ５２％、全顔料中の二酸化チタン含有量７０容積％、炭酸カルシウム含有量３０容積％（すなわち、容積比（二酸化チタン：炭酸カルシウム）は７０：３０）であった。
【手続補正７】
【補正対象書類名】明細書
【補正対象項目名】００４８
【補正方法】変更
【補正の内容】
【００４８】
［実施例６］
アクリルエマルション樹脂（昭和高分子社製  ポリゾール１５００；Ｔｇ＝−３５℃、ＮＶ＝５２．５％、固形分比重１．２）２４６ｇに代えて、アクリルエマルション樹脂（サイデン化学社製  ＮＰ３７１；Ｔｇ＝−１０℃、ＮＶ＝５０質量％、固形分比重１．２）２５８ｇを用い、水性塗料組成物調製における水道水の量を４８ｇに変更したこと以外は、実施例２と同様の方法で水性塗料組成物を調製した。
得られた水性塗料組成物は、ＰＶＣ５２％、全顔料中の二酸化チタン含有量７０容積％、炭酸カルシウム含有量３０容積％（すなわち、容積比（二酸化チタン：炭酸カルシウム）は７０：３０）であった。
【手続補正８】
【補正対象書類名】明細書
【補正対象項目名】００４９
【補正方法】変更
【補正の内容】
【００４９】
［実施例７］
着色顔料ペースト（日本ペイント社製、商品名「カラーマックスＷエコ  シャニングリーン」、ペースト中の着色顔料濃度：２０質量％、着色顔料の比重２．０）０．１６ｇをさらに加えた以外は、実施例２と同様の方法で水性塗料組成物を調整した。
得られた水性塗料組成物は、ＰＶＣ５２％、全顔料中の二酸化チタン含有量７０容積％、炭酸カルシウム含有量３０容積％（すなわち、容積比（二酸化チタン：炭酸カルシウム）は７０：３０）であった。
【手続補正９】
【補正対象書類名】明細書
【補正対象項目名】００５０
【補正方法】変更
【補正の内容】
【００５０】
［実施例８］
着色顔料ペースト（日本ペイント社製、商品名「カラーマックスＷエコ  パーマネントエロー」、ペースト中の着色顔料濃度：２５質量％、着色顔料の比重１．６）３．０ｇをさらに加えた以外は、実施例２と同様の方法で水性塗料組成物を調整した。
得られた水性塗料組成物は、ＰＶＣ５２％、全顔料中の二酸化チタン含有量７０容積％、炭酸カルシウム含有量３０容積％（すなわち、容積比（二酸化チタン：炭酸カルシウム）は７０：３０）であった。
【手続補正１０】
【補正対象書類名】明細書
【補正対象項目名】００５１
【補正方法】変更
【補正の内容】
【００５１】
［実施例９］
着色顔料ペースト（日本ペイント社製、商品名「カラーマックスＷエコ  オーカー」、ペースト中の着色顔料濃度：４０質量％、着色顔料の比重４．０）４．０ｇをさらに加えた以外は、実施例２と同様の方法で水性塗料組成物を調整した。
得られた水性塗料組成物は、ＰＶＣ５２％、全顔料中の二酸化チタン含有量７０容積％、炭酸カルシウム含有量３０容積％（すなわち、容積比（二酸化チタン：炭酸カルシウム）は７０：３０）であった。
【手続補正１１】
【補正対象書類名】明細書
【補正対象項目名】００５２
【補正方法】変更
【補正の内容】
【００５２】
［比較例１］
炭酸カルシウム（ＯＭＹＡ社製  Ｏｍｙａｂｒｉｔｅ１３００Ｘ−ＯＭ；白色度９５％、ポロシティー１．８ｃｍ３／ｇ、比重２．７）１３５ｇに代えて、炭酸カルシウム（丸尾カルシウム社製  Ｎ重炭；白色度９３％、ポロシティー０．１ｃｍ３／ｇ、比重２．７）１０３ｇを用い、白顔料分散ペースト調製時における二酸化チタンの配合量を３２０ｇ、水道水の量を２００ｇに変更し（白顔料分散ペースト６４３ｇ）、白顔料分散ペーストに加えるアクリルエマルション樹脂の量を２４６ｇ、水道水の量を９０ｇに変更したこと以外は、実施例１と同様の方法で水性塗料組成物を調製した。
得られた水性塗料組成物は、ＰＶＣ５２％、全顔料中の二酸化チタン含有量７０容積％、炭酸カルシウム含有量３０容積％（すなわち、容積比（二酸化チタン：炭酸カルシウム）は７０：３０）であった。
【手続補正１２】
【補正対象書類名】明細書
【補正対象項目名】００５５
【補正方法】変更
【補正の内容】
【００５５】
【表１】
2012092289.tif 000001